【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
炭化水素および酸素含有有機化合物からなる群から選択される還元剤による還元により排ガスから窒素酸化物を除去するための触媒系であって、前記排ガスは該排ガス中の未燃成分に対する化学量論量よりも多い量で窒素酸化物および酸素を含み、該触媒系が吸気側と排気側を有し、
該触媒系が：
銀および銀化合物からなる群から選択される少なくとも１種の銀成分をおよそ０．２〜およそ１５重量パーセント；および
少なくとも１種の第一の無機酸化物担体であって、前記銀成分はこの第一の無機酸化物担体に担持されている第一の無機酸化物担体；
を含む第一の触媒：および
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
第二の無機酸化物担体であって、少なくとも１種のゼオライトを含む酸性無機酸化物担体である第二の無機酸化物担体；
更に、酸素貯蔵材料を含み、この酸素貯蔵材料が酸化セリウム系材料である酸素貯蔵材料
を含む第二の触媒：
を含み、
モディファイア酸化物は第二の無機酸化物担体に担持され、
銀成分の重量パーセントは第一の無機酸化物担体の重量に対する銀金属に基づいており、
モディファイア酸化物の重量パーセントは第二の無機酸化物担体の重量に対する対応金属に基づいており、
第一の触媒と第二の触媒がその順番で触媒系の吸気側から排気側へ配置されている、
前記触媒系。
【請求項２】
ゼオライトの少なくとも一部分が、１Ａ族元素、１Ｂ族元素、２Ａ族元素、２Ｂ族元素、３Ｂ族元素、希土類、ならびにこれらの混合物からなる群から選択される少なくとも１種の元素と少なくとも部分的に交換されている、請求項１に記載の触媒系。
【請求項３】
ゼオライトの少なくとも一部分が、アンモニウム型およびプロトン型からなる群から選択される形態にある、請求項１又は請求項２に記載の触媒系。
【請求項４】
ゼオライトが、ＺＳＭ−５およびβゼオライトからなる群から選択される、請求項１〜請求項３のいずれかに記載の触媒系。
【請求項５】
ゼオライトが、ＺＳＭ−５とβゼオライトの混合物である、請求項１〜請求項３のいずれかに記載の触媒系。
【請求項６】
第一の触媒と第二の触媒の少なくとも一方が基体に担持されている、請求項１〜請求項５のいずれかに記載の触媒系。
【請求項７】
第一の触媒と第二の触媒の少なくとも一方が形状体に成形されている、請求項１〜請求項６のいずれかに記載の触媒系。
【請求項８】
第一の触媒と第二の触媒の少なくとも一方が押出成形触媒である、請求項７に記載の触媒系。
【請求項９】
さらに酸化触媒を含み、第二の触媒が第一の触媒と酸化触媒との間に配置されている請求項１〜請求項８のいずれかに記載の触媒系。
【請求項１０】
還元剤がエタノールを含む、請求項１〜請求項９のいずれかに記載の触媒系。
【請求項１１】
排ガスがおよそ１〜１０，０００ｐｐｍのＮＯｘを含む、請求項１〜請求項１０のいずれかに記載の触媒系。
【請求項１２】
排ガスがおよそ１〜５０ｐｐｍのＮＯｘを含む、請求項１〜請求項１０のいずれかに記載の触媒系。
【請求項１３】
モディファイア酸化物が、酸化鉄、酸化セリウム、酸化銅、および酸化マンガンからなる群から選択される、請求項１〜請求項１２のいずれかに記載の触媒系。
【請求項１４】
モディファイア酸化物が、酸化銅、酸化マンガン、および酸化セリウムを含む、請求項１３に記載の触媒系。
【請求項１５】
炭化水素および酸素含有有機化合物からなる群から選択される還元剤による還元により排ガスから窒素酸化物を除去するための方法であって、前記排ガスは該排ガス中の未燃成分に対する化学量論量よりも多い量で窒素酸化物および酸素を含み、該方法が：
排ガスの流路中に吸気側と排気側を有する触媒系を配置すること；
排ガスの中に炭化水素および酸素含有有機化合物からなる群から選択される少なくとも１種の還元剤を該触媒系の吸気側で導入すること；
得られる還元剤含有排ガスと触媒系をおよそ１５０℃〜およそ６５０℃の温度で接触させ、それによって該窒素酸化物と該還元剤を反応させて該窒素酸化物を還元により除去すること；
を含み、
触媒系が：
銀および銀化合物からなる群から選択される少なくとも１種の銀成分をおよそ０．２〜およそ１５重量パーセント；および
少なくとも１種の第一の無機酸化物担体であって、前記銀成分はこの第一の無機酸化物担体に担持されている第一の無機酸化物担体；
を含む第一の触媒：および
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
第二の無機酸化物担体であって、少なくとも１種のゼオライトを含む酸性無機酸化物担体である第二の無機酸化物担体；
更に、酸素貯蔵材料を含み、この酸素貯蔵材料が酸化セリウム系材料である酸素貯蔵材料
を含む第二の触媒：
を含み、
モディファイア酸化物は第二の無機酸化物担体に担持され、
銀成分の重量パーセントは第一の無機酸化物担体の重量に対する銀金属に基づいており、
モディファイア酸化物の重量パーセントは第二の無機酸化物担体の重量に対する対応金属に基づいており、
第一の触媒と第二の触媒がその順番で触媒系の吸気側から排気側へ配置されている、
前記方法。
【請求項１６】
還元剤含有排ガスと触媒系をおよそ３００℃〜およそ５００℃の温度で接触させる、請求項１５に記載の方法。
【請求項１７】
炭化水素および酸素含有有機化合物からなる群から選択される還元剤による還元により排ガスから窒素酸化物を除去するための排ガス処理装置であって、前記排ガスは該排ガス中の未燃成分に対する化学量論量よりも多い量で窒素酸化物および酸素を含み、該触媒系が吸気側と排気側を有し、該触媒系が：
銀および銀化合物からなる群から選択される少なくとも１種の銀成分をおよそ０．２〜およそ１５重量パーセント；および
少なくとも１種の第一の無機酸化物担体であって、銀成分はこの第一の無機酸化物担体に担持されている第一の無機酸化物担体；
を含む第一の触媒：および
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
第二の無機酸化物担体であって、少なくとも１種のゼオライトを含む酸性無機酸化物担体である第二の無機酸化物担体；
更に、酸素貯蔵材料を含み、この酸素貯蔵材料が酸化セリウム系材料である酸素貯蔵材料
を含む第二の触媒：
を含み、
モディファイア酸化物は第二の無機酸化物担体に担持され、
銀成分の重量パーセントは第一の無機酸化物担体の重量に対する銀金属に基づくものであり、
モディファイア酸化物の重量パーセントは第二の無機酸化物担体の重量に対する対応金属に基づくものであり、
第一の触媒と第二の触媒がその順番で触媒系の吸気側から排気側へ配置されている、
前記触媒系；
排ガス源；
還元剤の貯槽；および
排ガス源によって発生した排ガスの中へ貯槽から還元剤を導入するための手段であって、該排ガスは窒素酸化物を含み、該還元剤は排ガスの中へ触媒系の吸気側で導入される前記手段；
を含む排ガス処理装置。
【請求項１８】
さらに酸化触媒を含み、第二の触媒が第一の触媒と酸化触媒との間に配置される請求項１７に記載の排ガス処理装置。
【請求項１９】
選択的触媒還元触媒によって還元剤と窒素酸化物から発生した窒素含有中間体を転化するためのモディファイア触媒であって、該モディファイア触媒が：
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
無機酸化物担体であって、少なくとも１種のゼオライトを含む酸性無機酸化物担体である無機酸化物担体；
更に、酸素貯蔵材料を含み、この酸素貯蔵材料が酸化セリウム系材料である酸素貯蔵材料
を含み、
モディファイア酸化物は無機酸化物担体に担持され、
モディファイア酸化物の重量パーセントはこの無機酸化物担体の重量に対する対応金属に基づくものである、
前記モディファイア触媒。
【請求項２０】
炭化水素および酸素含有有機化合物からなる群から選択される還元剤による還元により排ガスから窒素酸化物を除去するための方法であって、前記排ガスは該排ガス中の未燃成分に対する化学量論量よりも多い量で窒素酸化物および酸素を含み、
該方法が：
排ガスの流路中に吸気側と排気側を有する触媒系を配置すること；
排ガスの中へ炭化水素および酸素含有有機化合物からなる群から選択される少なくとも１種の還元剤を触媒系の吸気側で導入すること；および
得られる還元剤含有排ガスと触媒系をおよそ１５０℃〜およそ６５０℃の温度で接触させ、それによって窒素酸化物と還元剤を反応させて窒素酸化物を還元により除去すること；
を含み、
前記触媒系が：
選択的触媒還元触媒を含む第一の触媒：および
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
第二の無機酸化物担体であって、少なくとも１種のゼオライトを含む酸性無機酸化物担体である第二の無機酸化物担体；
更に、酸素貯蔵材料を含み、この酸素貯蔵材料が酸化セリウム系材料である酸素貯蔵材料
を含み、
モディファイア酸化物は第二の無機酸化物担体に担持され、
モディファイア酸化物の重量パーセントは第二の無機酸化物担体の重量に対する対応金属に基づくものであり、
第一の触媒と第二の触媒がその順番で触媒系の吸気側から排気側へ配置されている、
前記方法。
【請求項２１】
窒素含有中間体と、以下：
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
無機酸化物担体であって、少なくとも１種のゼオライトを含む酸性無機酸化物担体である無機酸化物担体；
更に、酸素貯蔵材料を含み、この酸素貯蔵材料が酸化セリウム系材料である酸素貯蔵材料
を含むモディファイア触媒とを接触させること、
を含む窒素含有中間体を窒素に転化するための方法であって、
モディファイア酸化物は無機酸化物担体に担持され、
モディファイア酸化物の重量パーセントは無機酸化物担体の重量に対する対応金属に基づくものである、前記方法。
【請求項２２】
還元剤と窒素酸化物とから選択的触媒還元触媒によって発生した、またはエンジンによって発生した、一酸化炭素および炭化水素の少なくとも一方を転化するためのモディファイア触媒であって、該触媒が：
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
無機酸化物担体であって、少なくとも１種のゼオライトを含む酸性無機酸化物担体である無機酸化物担体；
更に、酸素貯蔵材料を含み、この酸素貯蔵材料が酸化セリウム系材料である酸素貯蔵材料
を含み、
モディファイア酸化物は無機酸化物担体に担持され、
モディファイア酸化物の重量パーセントは無機酸化物担体の重量に対する対応金属に基づくものである、
前記モディファイア触媒。
【請求項２３】
還元剤と窒素酸化物とから選択的触媒還元触媒によって発生した、またはエンジンによって発生した、ガス流中の一酸化炭素および炭化水素の少なくとも一方を転化するための方法であって、該方法が：
ガス流と、以下：
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択される少なくとも１種のモディファイア酸化物をおよそ１〜およそ３０重量パーセント；および
無機酸化物担体であって、少なくとも１種のゼオライトを含む酸性無機酸化物担体である無機酸化物担体；
更に、酸素貯蔵材料を含み、この酸素貯蔵材料が酸化セリウム系材料である酸素貯蔵材料
を含み、
モディファイア酸化物は無機酸化物担体に担持され、
モディファイア酸化物の重量パーセントは無機酸化物担体の重量に対する対応金属に基づくものである、前記方法。
【請求項２４】
還元剤と窒素酸化物とから選択的触媒還元触媒によって発生した、またはエンジンによって発生した、窒素含有中間体、一酸化炭素および炭化水素の少なくとも一種を転化するための硫黄耐性モディファイア触媒であって、該触媒が：
酸化鉄、酸化セリウム、酸化銅、酸化マンガン、酸化クロム、酸化ランタニド、酸化アクチニド、酸化モリブデン、酸化スズ、酸化インジウム、酸化レニウム、酸化タンタル、酸化オスミウム、酸化バリウム、酸化カルシウム、酸化ストロンチウム、酸化カリウム、酸化バナジウム、酸化ニッケル、酸化タングステン、ならびにこれらの混合物からなる群から選択されるモディファイア酸化物をおよそ１〜およそ３０重量パーセント；および
無機酸化物担体であって、少なくとも１種のゼオライトを含む酸性無機酸化物担体である無機酸化物担体；
更に、酸素貯蔵材料を含み、この酸素貯蔵材料が酸化セリウム系材料である酸素貯蔵材料
を含み、
モディファイア酸化物は無機酸化物担体に担持され、
モディファイア酸化物の重量パーセントは無機酸化物担体の重量に対する対応金属に基づくものである、
前記触媒。
【請求項２５】
窒素酸化物に対する還元剤の与えられた比において触媒系の活性が時間とともに向上する、請求項１〜請求項１４のいずれかに記載の触媒系。
【請求項２６】
窒素酸化物を還元するのに必要とされる還元剤の量が時間とともに減少する、請求項１〜請求項１４のいずれかに記載の触媒系。